(57)【要約】  本発明の課題は、耐久性により優れ、野菜などの農作物の生育性に優れる農業用被覆材を開発することであり、本発明は、プロピレン系重合体（Ａ）９０〜９８質量％及びエチレン系重合体（Ｂ）１０〜２質量％〔但し、（Ａ）＋（Ｂ）＝１００質量％とする。〕とのプロピレン系重合体組成物から得られる不織布からなる農業用被覆材及びその製造方法である。【特許請求の範囲】
【請求項１】
プロピレン系重合体（Ａ）９０〜９８質量％及びエチレン系重合体（Ｂ）１０〜２質量％〔但し、（Ａ）＋（Ｂ）＝１００質量％とする。〕とのプロピレン系重合体組成物から得られる不織布からなる農業用被覆材。
【請求項２】
不織布がスパンボンド不織布である請求項１記載の農業用被覆材。
【請求項３】
エチレン系重合体（Ｂ）が、密度が０.９４〜０.９７ｇ／ｃｍ3の範囲にある高密度ポリエチレンである請求項１記載の農業用被覆材。
【請求項４】
光線透過率が７０％以上である請求項１〜３の何れかに記載の農業用被覆材。
【請求項５】
目付が１０〜３０ｇ／ｍ2である請求項１〜４の何れかに記載の農業用被覆材。
【請求項６】
農業用被覆材が、熱圧着部を有することを特徴とする請求項１〜５の何れかに記載の農業用被覆材。
【請求項７】
農作物を請求項１〜６の何れかに記載の農業用被覆材で覆ってなる農作物の育成方法。
【請求項８】
プロピレン系重合体（Ａ）９０〜９８質量％及びエチレン系重合体（Ｂ）１０〜２質量％〔但し、（Ａ）＋（Ｂ）＝１００質量％とする。〕とのプロピレン系重合体組成物を紡糸ノズルから紡糸し、紡出された長繊維フィラメントを冷却流体などにより冷却し、延伸空気によってフィラメントに張力を加えて所定の繊度とし、得られたフィラメントを移動する捕集ベルト上に集めてスパンボンド不織布からなる農業用被覆材の製造方法。
【請求項９】
スパンボンド不織布を得た後に、当該スパンボンド不織布を部分的に熱圧着して熱圧着部を形成することを特徴とする請求項８記載の農業用被覆材の製造方法。
【発明の詳細な説明】
【技術分野】
【０００１】
本発明はプロピレン系重合体組成物の不織布からなる農業用被覆材に関し、とくに、耐久性、農作物の生育に優れる露地栽培、トンネル栽培、ハウス栽培用途、直掛け（ベタ掛け）用途に好適な農業用被覆材及びその製造方法に関する。
【背景技術】
【０００２】
農業用被覆材は、作物を外部環境の変動から守りその生育を助ける目的で広く使われている。大きく分けて農業用被覆材にはフィルムと不織布があり、それぞれの特徴に応じて使い分けがなされている。【０００３】
フィルムからなる農業用被覆材は、通気性が無いか低い代わりに、高いバリア性と高い透明性（または高い遮光性）を有しており、例えば厳冬期での保温（温室栽培）や果実の雨水浸透抑制、雑草の繁茂抑制、害虫の飛来防止などといった用途に用いられている。【０００４】
一方、不織布からなる農業被覆材は、フィルムからなる農業用被覆材に比べ、バリア性は多少劣るものの高い通気性を有しており、厳冬期のみならず、温暖な気候期でも高温障害を起こしにくく使用許容範囲が広い。【０００５】
またフィルムからなる農業用被覆材に比べ、素材の柔軟性・軽量性・形態追従性に優れており、フィルムの様にトンネル施工などせずそのまま作物に被覆（いわゆるベタ掛け）させれば良く、作業が遥かに容易である。例えば、特許文献１（実公平４−８７６９号公報）には、６デニール以上のポリプロピレン繊維などの疎水性繊維よりなり、かつ目付量１０〜３０ｇ／ｍ2及び光線透過率８５％以上の不織布からなるベタ掛け用農業被覆材が提案されている。【０００６】
ポリプロピレン繊維の不織布からなる農業用被覆材は、生産性、強度などに優れるが、使用状況によっては、耐久性が不十分な場合があり、より耐久性に優れる農業用被覆材が求められている。
【先行技術文献】
【特許文献】
【０００７】
【特許文献１】実公平４−８７６９号公報
【発明の概要】
【発明が解決しようとする課題】
【０００８】
例えば、不織布からなる農業用被覆材を長期間使用することによる自然劣化や、使用中の風雨などからの外的負荷、使用中の内部の野菜の葉などとのこすれなどにより、不織布自体が破壊していくことが課題となっている。その破壊の初期段階では、不織布の熱エンボス部（熱圧着部）が解けて不織布を構成する長繊維の糸がほつれていく現象が見られる。この場合、不織布自体の強度が低下するだけでなく、ほどけた糸が野菜の内部、特に結球するレタスなどの内部に巻き込まれて、最終消費時に異物となって発見されるという大きな問題を引起す。【０００９】
そこで、通常であれば熱エンボス部のボンディング強度を上げるために、熱エンボス条件を強くする、具体的には温度や圧力などを上げる対策が取られることが多い。しかしながら、熱エンボス条件を強くすると、一般的に不織布の伸度が低下することになり、農業用被覆材として使用する場合に伸びがないために破れたりするなど、作業性の悪いものとなってしまう。したがって、農業用被覆材として好ましい不織布の伸度を維持したまま、熱エンボス部のボンディング強度を改良した不織布はこれまで得られていない。【００１０】
本発明は、耐糸ホツレ性などの耐久性により優れ、野菜などの農作物の生育性に優れる農業用被覆材を開発することを目的とする。
【課題を解決するための手段】
【００１１】
本発明は、プロピレン系重合体（Ａ）９０〜９８質量％及びエチレン系重合体（Ｂ）１０〜２質量％〔但し、（Ａ）＋（Ｂ）＝１００質量％とする。〕とのプロピレン系重合体組成物から得られる不織布からなる農業用被覆材及びその製造方法である。
【発明の効果】
【００１２】
本発明の農業用被覆材は、耐糸ホツレ性などの耐久性に優れ、通気性、保温性を有し、農作物の生育及び視認性を保つに十分な光線透過率を維持しながら、防水性をも有するので、作物の収穫時期を早めたり、収穫量を増加したり、農作物を寒害から守ったり、徒長などの不良成育をなくしたり、雨水などの水害、害虫の飛来から作物を守ったりすることができる。
【発明を実施するための形態】
【００１３】
＜プロピレン系重合体（Ａ）＞
本発明の農業用被覆材を構成する不織布の原料となるプロピレン系重合体組成物の主成分であるプロピレン系重合体（Ａ）は、通常、融点（Ｔｍ）が１５５℃以上、好ましくは１５７〜１６５℃の範囲にあるプロピレンの単独重合体若しくはプロピレンと少量のエチレン、１−ブテン、１−ペンテン、１−ヘキセン、１−オクテン、４−メチル−１−ペンテン等の炭素数２以上（但し炭素数３を除く）、好ましくは２〜８（但し炭素数３を除く）の１種または２種以上のα−オレフィンとの共重合体などのプロピレンを主体とする重合体である。なお、不織布の強度や紡糸安定性を維持するためには、プロピレンの単独重合体が好ましい。
【００１４】
本発明に係るプロピレン系重合体（Ａ）は、溶融紡糸し得る限り、メルトフローレート（ＭＦＲ230：ＡＳＴＭ  Ｄ−１２３８、２３０℃、荷重２１６０ｇ）は特に限定はされないが、スパンボンド不織布とする場合は、通常、１〜５００ｇ／１０分、好ましくは５〜２００ｇ／１０分、さらに好ましくは１０〜１００ｇ／１０分の範囲にあり、メルトブローン不織布とする場合は、通常、１０〜３０００ｇ／１０分、好ましくは、５０〜２０００ｇ／１０分、さらに好ましくは１００〜１０００ｇ／１０分の範囲にある。
【００１５】
また、本発明に係るプロピレン系重合体の重量平均分子量（Ｍｗ）と数平均分子量（Ｍｎ）の比Ｍｗ／Ｍｎは、通常、１．５〜５．０である。紡糸性が良好で、かつ繊維強度が特に優れる繊維が得られる点で、さらには１．５〜４．５の範囲が好ましい。ＭｗおよびＭｎは、ＧＰＣ（ゲルパーミエーションクロマトグラフィー）によって、公知の方法で測定することができる。
【００１６】
＜エチレン系重合体（Ｂ）＞
本発明の農業用被覆材を構成する不織布の原料となるプロピレン系重合体組成物の他の成分であるエチレン系重合体（Ｂ）は、エチレンの単独重合体、あるいはエチレンと少量のプロピレン、１−ブテン、１−ヘキセン、４−メチル−１−ペンテンおよび１−オクテン等のα−オレフィンとの共重合体である高圧法低密度ポリエチレン、線状低密度ポリエチレン（所謂ＬＬＤＰＥ）、中密度ポリエチレン（所謂ＭＤＰＥ）、高密度ポリエチレン（所謂ＨＤＰＥ）などのエチレンを主体とする重合体である。
【００１７】
本発明に係るエチレン系重合体（Ｂ）としては、繊維の紡糸性と強度の点から、密度が０.９４〜０.９７ｇ／ｃｍ3、さらには０．９５〜０.９７ｇ／ｃｍ3の範囲にある高密度ポリエチレン（ＨＤＰＥ）が好ましい。
【００１８】
本発明に係るエチレン系重合体（Ｂ）は、前記プロピレン系重合体（Ａ）に添加して溶融紡糸し得る限りメルトフローレート（ＭＦＲ190：ＡＳＴＭ  Ｄ  １２３８、１９０℃、荷重２１６０ｇ）はとくに限定はされないが、通常、０．１〜１００ｇ／１０分、より好ましくは０．５〜５０ｇ／１０分、さらに好ましくは１〜３０ｇ／１０分、最も好ましくは２〜１０ｇ／１０分の範囲にある。
【００１９】
＜プロピレン系重合体組成物＞
本発明の農業用被覆材を構成する不織布の原料となるプロピレン系重合体組成物は、前記プロピレン系重合体（Ａ）９０〜９８質量％、好ましくは９２〜９７質量％、及び前記エチレン系重合体（Ｂ）１０〜２質量％、好ましくは８〜３質量％〔但し、（Ａ）＋（Ｂ）＝１００質量％とする。〕との組成物である。
【００２０】
エチレン系重合体（Ｂ）の量が２質量％未満の組成物を用いた場合は、得られる不織布の耐久性〔熱エンボス部（熱圧着部ともいう。）のボンディング強度など〕が十分ではなく、当該不織布を農業用被覆材に用いた場合は農作物の生育の改良性も十分ではない。
【００２１】
一方、エチレン系重合体（Ｂ）の量が１０質量％を超える組成物を用いた場合は、組成物の紡糸性が極端に悪くなるので好ましくない。
【００２２】
本発明に係るプロピレン系重合体組成物には、本発明の目的を損なわない範囲で、着色剤、酸化防止剤、耐候安定剤、耐光安定剤、ブロッキング防止剤、滑剤、核剤、顔料、柔軟剤、親水剤、撥水剤、助剤、撥水剤、フィラー、抗菌剤、農薬、防虫剤、薬剤等の種々公知の添加剤を加えておいてもよい。特に、屋外での使用に於いて耐久性を付与する酸化防止剤、耐候安定剤、耐光安定剤や、植物の成育活性に影響を与える色素などの添加が有効である。
【００２３】
＜農業用被覆材＞
本発明の農業用被覆材は、前記プロピレン系重合体組成物から得られる不織布からなる。
【００２４】
本発明の農業用被覆材に用いる不織布としては、短繊維不織布、長繊維不織布など種々公知の不織布を用い得るが、中でも、長繊維からなる不織布、スパンボンド不織布が、不織布の透明性と保温性のバランスや、柔軟性、軽量性、野菜に与えるダメージの低さの点で好ましい。
【００２５】
また、本発明の農業用被覆材は、前記プロピレン系重合体組成物から得られる不織布からなるが、本発明の農業被覆材を構成する不織布は、本発明の目的を損なわない範囲で、前記プロピレン系重合体組成物から得られる繊維に加え、他の繊維、例えば、前記プロピレン系重合体（Ａ）単体から得られる繊維、あるいはその他のオレフィン系重合体、ポリエステル、熱可塑性エラストマーなどから得られる繊維とを混合してなる混合繊維からなる不織布であってもよい。
【００２６】
更に、本発明の農業用被覆材である不織布を構成する繊維は、前記プロピレン系重合体組成物からなる単一の繊維であっても、本発明の目的を損なわない範囲で、前記プロピレン系重合体組成物を含むサイドバイサイド、芯鞘構造を有する複合繊維であってもよい。
【００２７】
また、不織布を形成する繊維の断面形状は、丸型、星型、あるいは三角型、四角型、五角型などの多角型、楕円型、あるいは、中空型などの形状を採り得る。
【００２８】
本発明の農業用被覆材は、通常、目付は１０〜５０ｇ／ｍ2、好ましくは１０〜３０ｇ／ｍ2、より好ましくは１３〜３０ｇ／ｍ2の範囲、通常、光線透過率が７０％以上、好ましくは７５％以上、より好ましくは８０％以上、繊維径が、通常、１０〜５０μｍ、好ましくは１３〜４０μｍの範囲、糸ホツレ耐久回数が、通常、１２回以上、好ましくは１４回以上である。
【００２９】
本発明の農業用被覆材は、好ましくは熱圧着部を有する。熱圧着部は、好ましくは、面積率で５〜３０％、好ましくは５〜２０％の範囲で、部分的に熱圧着されてなる。
【００３０】
本発明の農業用被覆材を構成する不織布の強度と伸度は、展張敷設時や取り外し時の作業性や使用中のさまざまな外部環境・内部環境に耐えるために、ＭＤ（機械方向）強度が２０Ｎ以上、ＣＤ（横方向）強度が１０Ｎ以上、ＭＤ伸度が５０％以上、ＣＤ伸度が５０％以上であることが好ましい。より好ましくは、ＭＤ強度が２５Ｎ以上、ＣＤ強度が１０Ｎ以上、ＭＤ伸度が７０％以上、ＣＤ伸度が７０％以上である。上記強度と伸度を下回ると、不織布積層体に穴が開いたり破れたりし易くなるので好ましくない。
【００３１】
また、スパンボンド不織布の保温性・保湿性・通気性のバランスを調整したり、軽量化を実現する目的で、メルトブローン不織布や湿式不織布、乾式不織布、乾式パルプ不織布、フラッシュ紡糸不織布、開繊不織布、フィルム等との複合化をしてもよい。特に、メルトブローン不織布層とスパンボンド不織布との積層体が好ましく、さらに、メルトブローン不織布層とスパンボンド不織布層が部分的に熱融着（熱圧着）により積層された不織布積層体がより好ましい。
【００３２】
具体的には、メルトブローン不織布層／スパンボンド不織布、スパンボンド不織布／メルトブローン不織布層／スパンボンド不織布が挙げられる。これら不織布積層体の中でも、スパンボンド不織布／メルトブローン不織布層／スパンボンド不織布の構成が、農業用被覆材の耐久性の観点で好ましい。
【００３３】
メルトブローン不織布層とスパンボンド不織布層を部分的に熱融着（熱圧着）する方法としては、後述のように各種方法を用いうるが、エンボス加工を好ましく用いることができる。なお、本発明において「部分的に」とは、面積率で５〜３０％、好ましくは５〜２０％の範囲をいう。
【００３４】
メルトブローン不織布を用いる場合の繊維径は０．１〜１０μｍ、好ましくは１〜１０μｍ、より好ましくは３〜１０μｍの範囲、目付は０．１〜３ｇ／ｍ2、好ましくは０．３〜３ｇ／ｍ2、より好ましくは０．５〜３ｇ／ｍ2、さらに好ましくは０．５〜２．５ｇ／ｍ2、最も好ましくは０．５〜１．５ｇ／ｍ2の範囲にある。
【００３５】
メルトブローン不織布の目付が上記範囲を超える不織布積層体を用いた場合は、保温性・バリア性に優れるものの、透過率が極端に低下するため、栽培者が内部を視認できなかったり、太陽光が十分内部に届かないことによる農作物の成育障害が起こりやすくなるので好ましくない。また、上記不織布の強度や伸度を維持することが困難となるため好ましくない。
【００３６】
メルトブローン不織布層の繊維径及び目付が上記範囲にあると、強度・伸度を維持しつつ、保温性・バリア性と通気性のバランスに優れ、細繊維に起因する光の乱反射による透過率の低下も最低限に抑えられるので、好ましい。また、上記物性の均一性に優れる。
【００３７】
本発明の農業用被覆材は、保温・保湿による農作物の成育促進や、風雨などの天候からの農作物保護、虫・鳥などからの外部被害防止を目的として、農作物の露地栽培、トンネル栽培、ハウス栽培などに広く用いることができる。本発明の農業用被覆材を、いわゆる、ベタ掛け材として、露地栽培に用いる場合は、農作物を含めた畝部全体に直掛けして端部を固定するだけで良いので、非常に簡易的に展張することが可能であるので、好ましい。
【００３８】
本発明の農業用被覆材は、農作物に直掛け（ベタ掛け）する態様の他、作物の成育後の草丈を考慮して内部空間を十分確保したい場合などの、トンネル栽培の内掛け、トンネル掛け、浮き掛けやハウス栽培の被覆材として使用することも可能である。
【００３９】
また、本発明の農業用被覆材は、保温性・保湿性・通気性のバランスを調整するために、例えば、他の不織布やフィルム等の、他の農業用被覆材と組み合わせて使用することも可能である。
【００４０】
＜農業用被覆材を構成する不織布の製造方法＞
本発明の農業用被覆材は、種々公知の不織布の製造方法により製造し得る。本発明の農業用被覆材として、スパンボンド不織布を用いる場合はスパンボンド不織布の製造方法より製造される。
【００４１】
具体的には、例えば、予め、上記プロピレン系重合体組成物を紡糸ノズルから紡糸し、紡出された長繊維フィラメントを冷却流体などにより冷却し、延伸空気によってフィラメントに張力を加えて所定の繊度とし、得られたフィラメントを移動する捕集ベルト上に集めてスパンボンド不織布とすることにより製造し得る。
【００４２】
なお、本発明の農業用被覆材として用いるスパンボンド不織布は、エンボス加工等により部分的に熱圧着すると、得られる農業被覆材の強度や保温性を良好に保つことができ、また、農業被覆材の透明性が向上し、柔軟性、通気性のバランスを保つ上でも好ましい。
【００４３】
熱エンボス加工により熱圧着する場合は、通常、エンボス面積率（熱圧着部）が５〜３０％、好ましくは５〜２０％の範囲にある。刻印形状は、円、楕円、長円、正方、菱、長方、四角、キルト、格子、亀甲やそれら形状を基本とする連続した形が例示される。
【００４４】
本発明の農業用被覆材は、本発明の目的を損なわない範囲で、ギア加工、印刷、塗布、ラミネート、熱処理、賦型加工、親水加工、撥水加工などの二次加工を施して用いてもよい。
【実施例】
【００４５】
以下、実施例に基づいて本発明をさらに具体的に説明するが、本発明はこれらの実施例に限定されるものではない。【００４６】
実施例及び比較例における物性値等は、以下の方法により測定した。【００４７】
（１）目付（ｇ／ｍ2）
不織布から、機械方向（ＭＤ） １００ｍｍ×横方向（ＣＤ）１００ｍｍで１０点採取し、平均値を算出した。【００４８】
（２）繊維径
スパンボンド不織布層については、得られた不織布から、１０ｍｍ×１０ｍｍの試験片を１０点採取し、Ｎｉｋｏｎ社製ＥＣＬＩＰＳＥ  Ｅ４００顕微鏡を用い、倍率２０倍で、繊維の直径をμｍ単位で小数点第１位まで読み取った。１試験片毎に任意の２０箇所の径を測定し、平均値を求めた。メルトブローン層については、得られた不織布から試料片を採取して、走査型電子顕微鏡を用いて、倍率５００倍または１０００倍で観察し、構成繊維の３０本の繊維径（μｍ）を測定し、平均値を求めた。【００４９】
（３）引張強度（Ｎ／５０ｍｍ）および引張伸度（％）
ＪＩＳ  Ｌ  １９０６に準拠して測定した。農業被覆材から２００ｍｍ（ＭＤ）×５０ｍｍ（ＣＤ）の試験片を採取し、引張試験機（島津製作所オートグラフＡＧＳ-Ｊ）を用いてチャック間距離１００ｍｍ、ヘッドスピード１００ｍｍ／ｍｉｎでＭＤ：５点、ＣＤ：５点を測定し、平均値を算出し、引張強度（Ｎ／５０ｍｍ）および引張伸度（％）を求めた。【００５０】
（４）通気度（ｃｍ3／ｃｍ2／ｓｅｃ）
農業用被覆材から２００ｍｍ（ＭＤ）×５０ｍｍ（ＣＤ）の試験片を採取し、２枚重ねた状態で、ＪＩＳＬ１０９６に準じたフラジール通気度測定機によって行った。得られた数値を２で割ったもの（ｎ＝５）の平均値を測定値とした。【００５１】
（５）光線透過率
財団法人日本化学繊維検査協会の透光率試験法により、具体的にはサークルライン白色２０Ｗ灯の下方に縦３２ｃｍ、横３２ｃｍ、高さ４５ｃｍの箱を設備する。【００５２】
箱の天井部には測定対象の不織布を取付けてあり、光源との距離は２５ｃｍに保たれ、また箱の内側で天井の不織布面から３０ｃｍ下方には照度計が設備してある。【００５３】
暗室内で試料の不織布を取付けずに照度Ｌ１を測定し、次に不織布を取付けて照度Ｌ２を測定する。光線透過率は次式によって定まる。【００５４】
光線透過率（％）＝Ｌ２／Ｌ１×１００
（６）糸ホツレ試験
（６−１）初期の糸ホツレ耐久回数
ＡＳＴＭ  Ｄ−５２６４に準拠して、農業被覆材から１５０ｍｍ（ＭＤ）×１５０ｍｍ（ＣＤ）の試験片を採取し、Ｓｕｔｈｅｒｌａｎｄ  Ｉｎｋ  Ｒｕｂ  Ｔｅｓｔｅｒ試験機の試料ホルダーに取り付け、＃４００のサンドペーパーを用いて、無荷重の状態で糸のホツレ（熱エンボス部から糸がほつれて浮き上がる状態）が観察されるまでに必要な摩擦回数を測定した。この測定を５回繰り返して得られた平均値を初期の糸ホツレ耐久回数とした。【００５５】
（６−２）促進処理後の糸ホツレ試験
農業被覆材から２００ｍｍ（ＭＤ）×５０ｍｍ（ＣＤ）の試験片（n=5）を採取し、高強度キセノンランプ（放射照度180W/m2）にて、60℃、234時間照射した後のサンプルについて、Ｓｕｔｈｅｒｌａｎｄ  Ｉｎｋ  Ｒｕｂ  Ｔｅｓｔｅｒ試験機の試料ホルダーに取り付け、＃４００のサンドペーパーを用いて、無荷重の状態で糸のホツレ（熱エンボス部から糸がほつれて浮き上がる状態）が観察されるまでに必要な摩擦回数を測定した。この測定を５回繰り返して得られた平均値を促進処理後の糸ホツレ耐久回数とした。【００５６】
（７）レタス発芽率
農業用被覆材用い、３条×５ｍ×畝幅９０ｃｍにて、レタスのベタ掛け栽培を１２月播種、翌年３月収穫にて実施した。播種後発芽が５割以上揃った時点で一斉にベタ掛け材を外して、発芽数／播種数を発芽率としてカウント、算出した。【００５７】
〔実施例１〕
ＭＦＲ：２０ｇ／１０分、Ｍｗ／Ｍｎ：４．２のプロピレン単独重合体（ＰＰ１）９６質量％、高密度ポリエチレン（ＰＥ１、プライムポリマー（株）製  製品名「ハイゼックスＨＺ２２００Ｊ」、ＭＦＲ＝５ｇ／１０分、密度０．９６４ｇ／ｃｍ3）４質量％を用い２３０℃にて溶融紡糸を行い、得られた繊維を補集面上に堆積させ、繊維径が４０μｍ、目付が２０ｇ／ｍ2のスパンボンド不織布農業用被覆材を得た。得られた農業用被覆材を上記記載の方法で評価した。結果を表１に示す。【００５８】
〔実施例２、３〕
表１に記載の組成比、繊維径及び目付を有するスパンボンド不織布とした以外は、実施例１と同様に行い、農業用被覆材を得た。【００５９】
得られた農業用被覆材を上記記載の方法で評価した。結果を表１に示す。【００６０】
〔比較例１、２〕
表１に記載の組成比、繊維径及び目付を有するスパンボンド不織布とした以外は、実施例１と同様に行い、農業用被覆材を得た。【００６１】
得られた農業用被覆材は糸ホツレ耐久回数が優れず、特に促進後や使用後の糸ホツレが著しかった。結果を表１に示す。【００６２】
〔比較例３〕
実施例１で用いた高密度ポリエチレン（ＰＥ１）のみを用いてスパンボンド不織布からなる農業用被覆材を作製しようとしたが、糸切れが発生して不織布を得ることが出来なかった。【００６３】
〔比較例４〕
高密度ポリエチレン（ＰＥ２，プライムポリマー(株)製  製品名  「ネオゼックスＮＺ５０３０２」、密度０．９５０ｇ／ｃｍ3、ＭＦＲ＝３０ｇ／１０分）のみを用い、表１に記載の繊維径及び目付を有するスパンボンド不織布農業用被覆材を得た。【００６４】
比較例３とは異なり紡糸することはできたが、得られた不織布の強度、伸度、糸ホツレ耐久回数などが著しく不足し、農業用被覆材としては使用不可であった。【００６５】
〔比較例５〕
芯部に、ポリエステル系重合体としてポリエチレンテレフタレート〔ＰＥＴ１、三井化学(株)製  製品名Ｊ１２５〕を用い、鞘部に高密度ポリエチレン（ＰＥ２）を用い、複合溶融紡糸を行い、芯比率が５０重量％（芯部：鞘部の重量比が５０：５０）である芯鞘型複合繊維を捕集面上に堆積させスパンボンド不織布農業用被覆材を得た。不織布の強度は良好であったが、伸度が不足した。また促進後や使用後に、鞘部が芯部と分離する形で熱エンボス部の破壊が発生して、耐久性に劣る結果となった。【００６６】
〔比較例６〕
芯部にＭＦＲ＝６０ｇ／１０分のプロピレン単独重合体（ＰＰ２）を用い、鞘部に高密度ポリエチレン（ＰＥ−２）を用い、複合溶融紡糸を行い、芯比率が２０重量％（芯部：鞘部の重量比が２０：８０）である同芯の芯鞘型複合繊維を捕集面上に堆積させスパンボンド不織布農業用被覆材を得た。不織布の強度、伸度が不足した。また促進後や使用後に、鞘部が芯部と分離する形で熱エンボス部の破壊が発生して、耐久性に劣る結果となった。【００６７】
【表１】
2014046070.tif 000002
【国際調査報告】
2014046070.tif 000003
2014046070.tif 000004
2014046070.tif 000005
2014046070.tif 000006